(57)【要約】    【課題】低コストで感光性ペーストおよびプラズマディスプレイパネル用部材を製造する方法を提供する。    【解決手段】無機粉末、および感光性有機成分を含有する感光性ペースト塗膜の現像液から無機粉末を回収し、無機粉末を洗浄処理、および分級処理した後に再利用する無機粉末の再利用方法。【選択図】なし【特許請求の範囲】
【請求項１】
無機粉末、および感光性有機成分を含有する感光性ペースト塗膜の現像液から無機粉末を回収し、無機粉末を洗浄処理、および分級処理した後に再利用することを特徴とする無機粉末の再利用方法。
【請求項２】
無機粉末の回収を、遠心分離機構により行うことを特徴とする請求項１に記載の無機粉末の再利用方法。
【請求項３】
遠心分離機構が、デカンタ方式であることを特徴とする請求項２に記載の無機粉末の再利用方法。
【請求項４】
無機粉末の洗浄処理を、有機溶剤または／および酸性水溶液で行うことを特徴とする請求項１〜３のいずれかに記載の無機粉末の再利用方法。
【請求項５】
無機粉末の洗浄処理と分級処理の間に、無機粉末を加熱処理することを特徴とする請求項１〜４のいずれかに記載の無機粉末の再利用方法。
【請求項６】
無機粉末の洗浄処理後に３００℃以上で加熱処理することを特徴とする請求項５に記載の無機粉末の再利用方法。
【請求項７】
請求項１〜６のいずれかに記載の方法で再利用した無機粉末を用いたことを特徴とする感光性ペースト。
【請求項８】
請求項１〜６のいずれかに記載の方法で再利用した無機粉末と未使用の無機粉末を混合して用いたことを特徴とする感光性ペースト。
【請求項９】
再利用した無機粉末／未使用の無機粉末の比が１／９９〜８０／２０の範囲であることを特徴とする請求項８に記載の感光性ペースト。
【請求項１０】
無機粉末がガラス、耐火物フィラー、金属または金属酸化物の群から選択される１種以上であることを特徴とする請求項７〜９のいずれかに記載の感光性ペースト。
【請求項１１】
感光性ペーストを基板上に塗布して乾燥する工程を含むディスプレイパネル用部材の製造方法であって、感光性ペーストに請求項７〜１０のいずれかに記載の感光性ペーストを用いることを特徴とするディスプレイパネル用部材の製造方法。
【発明の詳細な説明】
【技術分野】
【０００１】
本発明は無機粉末の再利用方法および再利用粉末を用いた感光性ペーストならびにプラズマディスプレイ、プラズマアドレス液晶ディスプレイなどのディスプレイパネル用部材の製造方法に関する。
【背景技術】
【０００２】
プラズマディスプレイパネル（以下ＰＤＰと称する）は、液晶パネルに比べて高速の表示が可能であり、また大型化が容易であることからＯＡ機器および広報表示装置などの分野に浸透している。さらに、高品位テレビジョンの分野などでの進展が非常に期待されている。このような用途拡大に伴って、微細で多数の表示セルを有するカラーＰＤＰが注目されている。
【０００３】
ＰＤＰは、前面ガラス基板と背面ガラス基板との間に備えられた放電空間内で電極間にプラズマ放電を生じさせ、上記放電空間内に封入されているガスから発生した紫外線を放電空間内の蛍光体に当てることにより表示を行うものである。この場合、放電の広がりを一定領域に抑え、表示を規定のセル内で行わせると同時に、均一な放電空間を確保するために、およそ幅２０〜８０μｍ、高さ２０〜２００μｍの形状をもつ隔壁が設けられている。
【０００４】
この隔壁の形成方法としては、ガラスペーストをスクリーン印刷で印刷・乾燥し、この工程を多数回繰り返し、所定の高さにした後、焼成する方法、感光性ガラスペーストを用いてフォトリソグラフィー技術により形成する方法、フォトリソ法で形成したサブトラティブマスク層を介してサンドブラストや液体ホーニングにより隔壁を形成する方法などが知られているが、これらの中でも感光性ガラスペーストを用いてフォトリソグラフィー技術により形成する方法が形成精度や工程が簡略である点で優れている。
【０００５】
しかしながら、感光性ガラスペーストは、基板全面に塗布した後、露光、現像することにより、不要な部分は現像液によって洗い流され、現像液槽中にガラス粉末が堆石する。この現像液槽中のガラスが再利用可能であれば、感光性ペーストおよびＰＤＰの製造コストの削減や廃棄物削減による環境負荷の低減が図れる。
【０００６】
従来、この現像液中のガラスを再利用する方法としては、洗浄液による洗浄工程からなる湿式法で無機粉末を回収し、感光性ペーストに再利用する方法が提案されている（例えば、特許文献１、２参照）。
【０００７】
しかし、特許文献１で提案されている方法では、具体的な回収方法の記述がなく、実際の現像漕には、数百ｋｇ〜数ｔのガラス粉末があり、特許文献１で提案されている方法は、実用に供するには不十分であった。また、特許文献１では、沈降した無機粉末を洗浄し、上澄み液を捨て、１００℃で乾燥後にペースト化に用いているが、１００℃の乾燥では水分の除去が十分ではなく、１００℃程度の乾燥ではペースト化後の粘度変化が大きくなる問題が生じた。また、乾燥後にそのままペースト化すると、無機粉末の凝集物の影響で、ペースト化時の混練工程が長くなる問題、パターン形状が変化する問題およびパターン表面の表面状態が粗くなる問題を生じた。さらに、現像液によっては、無機粉末の成分が溶け出して、無機粉末の物性までもが変化して、再利用ができなくなる問題が生じた。
【特許文献１】特開２００２−１３１９２７号公報（第２〜９頁）
【特許文献２】特開２０００−５６４７２号公報（第１〜８頁）
【発明の開示】
【発明が解決しようとする課題】
【０００８】
そこで、本発明は、上記従来技術に鑑みて、実用可能な無機粉末の再利用方法を提供することを目的とする。
【０００９】
本発明の他の目的は、かかる再利用粉末を用いた感光性ペーストおよび低コストでプラズマディスプレイパネル用部材を製造する方法を提供することにある。
【課題を解決するための手段】
【００１０】
すなわち本発明は現像液から無機粉末を回収し、処理した後に感光性ペーストに再利用することを特徴とする無機粉末の再利用方法である。
【００１１】
また本発明は上記再利用粉末を用いた感光性ペーストおよび感光性ペーストを基板上に塗布して乾燥する工程を含むディスプレイパネル用部材の製造方法である。
【発明の効果】
【００１２】
現像液から無機粉末を回収し、処理した後に感光性ペーストに再利用することで低コストで感光性ペーストおよびプラズマディスプレイパネル用部材を製造する方法を提供できる。
【発明を実施するための最良の形態】
【００１３】
本発明は、無機粉末、および感光性有機成分を含有する感光性ペースト塗膜の現像液から無機粉末を回収し、無機粉末を洗浄処理、および分級処理した後に再利用することを特徴とする無機粉末の再利用方法である。
【００１４】
本発明における感光性ペーストは、無機粉末と感光性有機成分から構成される。無機粉末の含有量は、３５〜９５重量％、さらには、４０〜９０重量％であることが焼成時の収縮率が小さく、焼成による形状変化が小さくなり好ましい。ペースト中の無機粉末としては、ガラス粉末、金属粉末、耐火物フィラーなどが挙げられる。
【００１５】
ガラス粉末は、５０〜４００℃の熱膨張係数が５０×１０-7〜１００×１０-7であることが好ましい。また、ガラス中に酸化珪素を３〜６０重量％、酸化硼素を５〜５０重量％の範囲で配合することによって、電気絶縁性、強度、熱膨張係数、絶縁層の緻密性などの隔壁として要求される電気、機械および熱的特性を向上することができる。本発明におけるガラス粉末としては、主として低融点ガラス粉末からなることが好ましい。低融点ガラス粉末のガラス転移温度は、４３０〜５００℃、ガラス軟化点は、４７０〜６２０℃であることが好ましい。ガラス転移温度とガラス軟化点がこの範囲にあると、焼成時に基板の歪みが小さく、また、緻密な隔壁層が得られる。ガラス粉末の粒子径は、作製しようとする隔壁の線幅や高さを考慮して選ばれるが、体積基準分布の中心径が１〜６μｍ、最大粒子サイズが３０μｍ以下、比表面積１．５〜４ｃｍ2／ｇであることが好ましい。
【００１６】
金属粉末としては、Ａｇ、Ａｕ、Ｐｄ、Ｎｉ、Ｃｕ、ＡｌおよびＰｔの群から選ばれる少なくとも１種を含むものが使用できる。これらは、単独、合金、混合粉末のいずれの状態であっても用いることができる。金属粉末の粒子径としては、体積基準分布の中心径が０．７〜６μｍが好ましい。より好ましくは１．３〜４μｍである。粒子径がこの範囲にあることで、緻密な微細パターンの形成が可能となる。
【００１７】
耐火物フィラーは、焼成時の形状を安定させるために好ましく添加される。耐火物フィラーとしては、５００〜６５０℃程度の焼成温度で軟化しないものが広く使用でき、高融点ガラスやアルミナ、マグネシア、カルシア、コーディエライト、シリカ、ムライト、ジルコン、ジルコニア等のセラミックス粉末が例示できる。ＰＤＰの外光反射を低減し、実用上のコントラストを上げるために隔壁を暗色にする場合には、耐火性の黒色顔料として、Ｃｏ−Ｃｒ−Ｆｅ、Ｃｏ−Ｍｎ−Ｆｅ、Ｃｏ−Ｆｅ−Ｍｎ−Ａｌ、Ｃｏ−Ｎｉ−Ｃｒ−Ｆｅ、Ｃｏ−Ｎｉ−Ｍｎ−Ｃｒ−Ｆｅ、Ｃｏ−Ｎｉ−Ａｌ−Ｃｒ−Ｆｅ、Ｃｏ−Ｍｎ−ＡＬ−Ｃｒ−Ｆｅ−Ｓｉ等の顔料を用いてもよい。一方、蛍光体の発光を有効にパネル前面に導く目的で隔壁を白くする場合には、耐火性の白色顔料としてチタニアなどを用いてもよい。
【００１８】
本発明における感光性有機成分としては、バインダー樹脂、感光性ポリマー、感光性オリゴマー、感光性モノマー、光重合開始剤、有機溶剤などを挙げることができる。さらに、増感剤、紫外線吸収剤、重合禁止剤、可塑剤、酸化防止剤、消泡剤、チキソ剤などの添加剤成分を加えることもできる。
【００１９】
バインダー樹脂は、焼成時に酸化または／および分解または／および気化し、炭化物が無機物中に残存しないことが好ましく、エチルセルロース、メチルセルロース、ニトロセルロース、セルロースアセテート、セルロースプロピオネート、セルロースブチレート、ヒドロキシプロピルセルロース等のセルロース系樹脂、または、メチル（メタ）アクリレート、エチル（メタ）アクリレート、ノルマルブチル（メタ）アクリレート、イソブチル（メタ）アクリレート、イソプロピル（メタ）アクリレート、２−エチルメチル（メタ）アクリレート、２−ヒドロキシルエチル（メタ）アクリレート等の重合体もしくは共重合体からなるアクリル樹脂、ポリ−α−メチルスルホン、ポリビニルアルコール、ポリブテン等が好ましく用いられる。バインダー樹脂の含有量は、５〜６５重量％、より好ましくは、１０〜６０重量％の範囲である。
【００２０】
さらに、本発明においては、バインダー樹脂として感光性ポリマーまたは／および感光性オリゴマーを用いるのが好ましい。そのオリゴマーまたはポリマーは、炭素−炭素二重結合を有する化合物から選ばれた成分の重合または共重合により得られる。
【００２１】
不飽和カルボン酸などの不飽和酸を共重合することによって、感光後のアルカリ水溶液での現像性を向上することができる。不飽和カルボン酸の具体的な例として、アクリル酸、メタクリル酸、イタコン酸、クロトン酸、マレイン酸、フマル酸、ビニル酢酸またはこれらの酸無水物などが挙げられる。
【００２２】
こうして得られた側鎖にカルボキシル基などの酸性基を有するポリマーもしくはオリゴマーの酸価は５０〜１８０、さらには７０〜１４０の範囲が好ましい。
【００２３】
感光性モノマーとしては、活性な炭素−炭素不飽和二重結合を有する化合物が多く用いられている。官能基として、ビニル基、アリル基、アクリレート基、メタクリレート基、アクリルアミド基を有する単官能および多官能化合物が応用できる。具体的には、２−（２−エトキシエトキシ）エチルアクリレート、１，３−ブタンジオールジアクリレート、ペンタエリストールトリアクリレート、ジトリメチロールプロパンテトラアクリレート、シクロヘキシルメタクリレート、エチレングリコールジメタクリレート、トリメチロールプロパントリメタクリレート、グリシジルメタクリレートなどが挙げられる。
【００２４】
光重合開始剤は、感光性ペーストに対して０．００５〜５重量％の範囲で添加するのが、感光特性上好ましい。
【００２５】
ペーストを基板に塗布する時の粘度を塗布方法に応じて調整するために有機溶剤が使用される。このとき使用される有機溶剤としては、ジエチレングリコールモノブチルエーテルアセテート、エチレングリコールモノブチルエーテルアセテート、エチレングリコールモノ−２−エチルヘキシルエーテル、ジエチレングリコールモノ−２−エチルヘキシルエーテル、２，２，４−トリメチル−１，３−ペンタンジオールモノイソブチレート、２，２，４−トリメチル−１，３−ペンタンジオールジイソブチレート、２−エチル−１，３−ヘキサンジオール、テルピネオール、ベンジルアルコール、１−ブトキシ−２−プロパン、１，２−ジアセトキシプロパン、１−メトキシ−２−プロパノール、２−アセトキシ−１−エトキシプロパン、（１，２−メトキシプロポキシ）−２−プロパノール、（１，２−エトキシプロポキシ）−２−プロパノール、２−ヒドロキシ−４−メチル−２−ペンタノン、３−メトキシ−３−メチルブチルアセテート、２−メトキシエタノール、２−エトキシエタノール、２−（メトキシメトキシ）エタノール、２−イソプロポキシエタノール、２−ブトキシエタノール、２−（イソペンチルオキシ）エタノール、２−（ヘキシルオキシ）エタノール、２−フェノキシエタノール、２−（ベンジルオキシ）エタノール、ベンジルアルコール、フルフリルアルコール、テトラフルフリルアルコール、２，２’−ジヒドロキシジエチルエーテル、２−（２−メトキシエトキシ）エタノール、２−［２−（２−メトキシエトキシ）エトキシ］エタノール、２−メチル−１−ブタンノル、３−メチル−２−ブタノール、２−メチル−１−ペンタノール、４−メチル−２−ペンタノール、２−エチル−１−ブタノール、２−メトキシエチルアセテート、２−エトキシエチルアセテート、２−ブトキシエチルアセテート、２−フェノキシエチルアセテートなどが挙げられる。本発明では有機溶剤をペースト中に２０〜７０ｗｔ％の範囲で含まれるのが好ましく、より好ましくは３０〜６５ｗｔ％の範囲である。有機溶剤が２０ｗｔ％未満ではペーストの粘度が高くなり、高速塗布が困難となる。また、有機溶剤が７０ｗｔ％を越えると分散粒子の沈降が速くなり、ペーストの組成を安定化することが困難となったり、乾燥に多大なエネルギーと時間を要する等の問題を生じる傾向がある。
【００２６】
本発明の感光性ペーストは、各種成分を所定の組成となるように調合した後、プラネタリーミキサー等のミキサーによって予備分散し、３本ローラーなどの分散機で分散・混練手段によって均質に作製する。
【００２７】
次にパターン加工を行う一例について説明する。まず、基板上に、感光性ペーストを全面塗布、もしくは部分的に塗布する。塗布方法としては、スクリーン印刷法、バーコーター、ロールコーター、ダイコーター、ブレードコーターなどの方法を用いることができる。塗布後、通風オーブン、ホットプレート、ＩＲ乾燥機などを用いて乾燥する。
【００２８】
乾燥した後、所望のパターンを有したフォトマスクを介して光を照射することにより、選択的に分子量の差を生じさせ、現像液での溶解度差を生じさせる。露光装置としては、プロキシミティ露光機などを用いることができる。また、大面積の露光を行う場合は、基板上に感光性ペーストを塗布した後に、搬送しながら露光を行うことによって、小さな露光面積の露光機で、大きな面積を露光することができる。
【００２９】
露光後、露光部分と非露光部分の現像液に対する溶解度差を利用して、現像を行うが、この場合、浸漬法やスプレー法、ブラシ法で行う。現像液には、感光性ペースト中の有機成分が溶解可能である有機溶媒を用いる。また、該有機溶媒にその溶解力が失われない範囲で水を添加してもよい。感光性ペースト中にカルボキシル基などの酸性基をもつ化合物が存在する場合、アルカリ水溶液で現像できる。アルカリ水溶液としては水酸化ナトリウムや炭酸ナトリウム、水酸化カルシウム水溶液などが使用できるが、有機アルカリ水溶液を用いた方が焼成時にアルカリ成分を除去しやすいので好ましい。有機アルカリとしては、一般的なアミン化合物を用いることができる。具体的には、テトラメチルアンモニウムヒドロキサイド、トリメチルベンジルアンモニウムヒドロキサイド、モノエタノールアミン、ジエタノールアミンなどが挙げられる。アルカリ水溶液の濃度は通常０．０５〜５重量％、より好ましくは０．１〜１重量％である。アルカリ濃度が低すぎれば可溶部が除去されず、アルカリ濃度が高すぎれば、パターン部を剥離させ、また非可溶部を腐食させるおそれがあり良くない。また、現像時の現像温度は、２０〜５０℃で行うことが工程管理上好ましい。
【００３０】
この現像工程で、所望のパターン部以外が現像される。現像で感光性成分は現像液に溶出するが、無機粉末は溶解しないため、現像液中に残る。ＰＤＰでは、対角３２〜６０インチのディスプレイが形成されており、大型基板での現像が必要となる。さらに、例えば隔壁の形成の際には、２００〜３００μｍの塗布膜を形成するため、一枚形成する毎に多量の無機粉末が現像液に残る。
【００３１】
この現像液に残った多量の無機粉末を回収する。回収方法としては特に限定されず、現像液循環ライン内にフィルターを設ける方法、パンストメッシュにて回収する方法、沈殿槽を設ける方法、遠心分離機構で回収する方法などを用いることができる。これらの方式の中でも遠心分離機構で回収する方法が好ましい。
【００３２】
遠心分離は、現像液中に存在する無機粉末と現像液間の比重差を利用して遠心力により、現像液から無機粉末を機械的に分離する方法である。粒径にもよるが比重差が無機粉末−現像液比重／現像液比重が０．２以上あれば分離することができ、溶媒和しない２成分以上の系ならば分離が可能となる。これを利用して無機粉末／現像液の分離が可能となる。
【００３３】
遠心分離は機械的に分離するため、フィルター、濾紙を使って分離する方法のように液中に高分子凝集剤を入れ、粒子を大きくしてから分離する操作が必要なく、分離後の現像液に薬液の混入がない。そのため、現像操作に２次的な影響を与えることがなく、無機粉末を回収した後の現像液がそのまま現像に使用できる。また、比重差を利用しているため、広い粒度分布を有する残渣でも簡便に分離が可能となる。
【００３４】
遠心分離機構は、特に限定されないが、デカンタ方式であることが無機粉末回収の連続処理が可能であることから好ましい。デカンタ方式は通常、図１に示すようにボウル部１、無機粉末２を連続的に排出するスクリューコンベアー３、これらを回転させるモーター４、ボウル部１とスクリューコンベアー３に相対差速を与える減速機５の要素から構成されている。
【００３５】
高速に回転しているボウル部１にフィードパイプ６から、無機粉末を含んだ現像液８を挿入すると、２，０００Ｇ以上の遠心効果により、無機粉末がボウル部１外周に沈殿する。その無機粉末を差速の与えられているスクリューコンベアー３により送り出し、脱液した無機粉末２のみを取り出し、現像液７と分離する。無機粉末２、現像液７ともに連続的に排出され、短時間に多量の無機粉末が出るものには非常に有効な方式である。
【００３６】
分離器の内部は耐摩耗加工を施してあることが好ましい。感光性ペーストは、ガラスや金属など比較的硬度の高い無機粉末を含んでいるため、装置内部が摩耗するおそれがある。耐摩耗処理を施すことにより、分離器を構成している金属の混入が防止できる。より好ましくは、最も摩耗しやすいスクリューコンベアー３の先を耐摩耗処理するのがよい。具体的な耐摩耗処理の方法は、タングステンカーバイト（ＷＣ）、ハステロイＢ＆ＷＣ、ハステロイＣ−２７６、ステライト＃１、ステライト１０１６、ユータロイ、ローカイドＣ、アルミナ、メテコ＃１０１等を溶射する。または、チップにして貼り付けることにより耐摩耗加工処理を行うことが好ましい。
【００３７】
デカンタ内の分離域（ベーン）９を設けることも細かい粒子までの回収が可能となるため好ましい。図２のように分離板９を有することにより、無機粉末は分離板９表面を滑りながら回転体の外周方向に降りるため、分離が促進されるだけでなく、液中で舞いあげられやすい細かい粒子までの回収が可能となる。分離板９の材質はプラスチック、ＳＵＳ３０６、ＳＵＳ３１４といったステンレス材が一般的に用いられるが、耐摩耗処理を施したものであってもよい。しかしながら、あまり重くなると回転させるのに不都合を生じるため、その点を考慮した上で材質を選ぶのがよい。
【００３８】
遠心分離機で分離した現像液７をさらにフィルターに通して細かい粒子を回収することで回収率が向上できるため好ましい。フィルターのメッシュは１μｍ以下のものが好ましく、より好ましくは０．５μｍ以下である。
【００３９】
現像液から無機粉末を取り除く無機粉末回収部１０は、現像部１１とは並列して、現像液を撹拌、調温しているタンク部１２につながり、繰り返し無機粉末回収を行う構成になっていることが好ましい。タンク部１２から、液を取り出し、無機粉末回収処理した後に現像液をタンク部１２に戻すという構成になっていることで、無機粉末回収部１０へ流す流量の任意調整が可能となり、最適な無機粉末回収処理条件を選定することができる。
【００４０】
回収された無機粉末には、無機粉末表面に現像液に溶解せず、固まりで剥離した状態の感光性有機成分が付着している場合が多いため、回収したままで無機粉末を再利用するとペースト化する場合に問題を生じる場合がある。回収後に処理を行った後に再利用する必要がある。回収後の処理としては、洗浄、加熱、分級などが好ましい。
【００４１】
洗浄に用いる洗浄液としては、有機溶剤または／および酸性水溶液が好ましい。有機溶剤は、感光性ペーストの感光性有機成分を溶解するものや洗浄後に有機成分を揮発させやすいものが好ましいが特に限定されない。酸性水溶液としては、塩酸、硫酸、硝酸、しゅう酸、酢酸などの水溶液を用いることができる。有機溶剤または／および酸性水溶液で洗浄した後に純水で洗浄することが好ましい。洗浄方法としては、沈殿槽を設ける方法などが適用できる。例えば、沈殿槽に回収した無機粉末と洗浄液を入れ、数時間撹拌する。この時、洗浄液の量は、体積比で無機粉末の３倍以上であることが洗浄効果を高めることができるために好ましい。撹拌後、数時間静置し無機粉末を沈殿させた後、上澄み液を電動ポンプなどを用いて吸い取り、廃棄する。次に、純水を入れ撹拌、静置、上澄み液廃棄を数回繰り返し洗浄する。また、洗浄液によっては、無機粉末の成分が溶出し、無機粉末の性質が変化するため、洗浄液の選択には注意を要する。
【００４２】
洗浄後には加熱を行うことが好ましい。加熱温度は、３００℃以上であることが好ましく、３００℃未満の場合は、感光性ペーストの粘度上昇が生じる場合がある。加熱時間は、乾燥機によって異なるが、通常、０．５〜７２時間の範囲が好ましい。乾燥機は、通風オーブン、ＩＲ乾燥機、電気炉など公知のものが使用できる。
【００４３】
乾燥後には分級を行うことが好ましい。分級は、空気分級機や３．５〜４４０メッシュ程度のふるいを用いることができる。ふるいの場合、電磁式ふるい振とう器などを用いると効率がよくなり好ましい。乾燥後に分級が行われない場合、無機粉末の凝集物の影響で、ペースト化時の混練工程が長くなる問題、パターン形状が変化する問題およびパターン表面の表面状態が粗くなる問題などを生じる場合がある。
【００４４】
現像槽から回収後に処理が施された無機粉末を感光性ペーストに再利用する。感光性ペーストは、上述の感光性有機成分と現像槽から回収後に処理が施された無機粉末を所定の組成となるように調合した後、プラネタリーミキサー等のミキサーによって予備分散し、３本ローラーなどの分散機で分散・混練手段によって均質に作製する。この際、再利用した無機粉末と未使用の無機粉末を混合して用いることが感光性ペーストの品質を安定させることができるため好ましい。この場合、再利用した無機粉末／未使用の無機粉末の比が１／９９〜８０／２０の範囲であることが好ましい。さらに好ましくは、５／９５〜７０／３０の範囲である。
【００４５】
次に、本発明の再利用粉末を用いた感光性ペーストをディスプレイパネル用部材への適用する例について説明する。
【００４６】
基板上に、書き込み電極として、感光性銀ペーストを用いてフォトリソグラフィー法により、ストライプ状電極を形成し、この基板に誘電体ペーストを塗布した後、５００〜６００℃で焼成して、誘電体層を形成する。
【００４７】
さらに、誘電体層上に感光性ガラスペーストを用いて、フォトリソ法でパターン形成後、５００〜６００℃で１０〜６０分間焼成し、ストライプ状の隔壁パターンを形成する。
【００４８】
このようにして形成された隔壁に、上記蛍光体ペーストを形成する。蛍光体の形成方法は特に限定されないが、例えば、スクリーン印刷法、口金から蛍光体ペーストを吐出する方法、感光性ペースト法などが挙げられるが、この中でも口金から蛍光体ペーストを吐出する方法、スクリーン印刷法が簡便で、低コストのＰＤＰを得ることができるため好ましい。蛍光体ペーストを塗布して乾燥させた後、例えば、５００℃で３０分焼成して隔壁の側面および底部に蛍光体層を形成する。
【実施例】
【００４９】
以下に、本発明を実施例により具体的に説明する。ただし、本発明はこれに限定されるものではない。実施例中の濃度（％）は重量％である。
【００５０】
実施例１
まず、感光性銀ペーストを作製した。酸化ビスマス、酸化珪素、酸化硼素、酸化ジルコニウム、酸化亜鉛、酸化アルミニウムからなるガラスを粉砕した平均粒径０．８μｍのガラス粉末３％、メチルメタクリレート／メタクリル酸共重合体（重量組成比６０／４０、重量平均分子量３２０００）６％、ジペンタエリスリトールヘキサアクリレート３％、ベンゾフェノン１％、平均粒径１．２μｍの銀粉末７４％、有機溶剤（ジエチレングリコールモノブチルエーテルアセテート）１３％を計量後、混合し、３本ローラーで混練して感光性銀ペーストを得た。
【００５１】
得られた感光性銀ペーストを５０インチ基板にスクリーン印刷（株式会社ムラカミ製）し、ＩＲ乾燥機（（株）中央理研製）で乾燥した後、ストライプパターンが形成されたマスクを介して露光した。露光後、次の現像装置を用いて現像した（露光機は、日立電子エンジニアリング製を用いた）。
【００５２】
現像装置は現像部１１（図示しない）、タンク部１２、無機粉末回収部１０の３つから構成されている。現像部１１はシャワー管１本につき、ノズルがピッチ１５０ｍｍ毎に下向きに設置されている。その下を現像物が一定の速度で移動し、現像物の上にノズルから現像液が噴射された後、集められタンク部１２に導かれている。
【００５３】
タンク部１２は３００Ｌの容量を持ち、仕切板１３によって３つの部屋に分割されている。容量は順に５０Ｌ、７０Ｌ、１８０Ｌであり、５０Ｌ槽に現像部１１から現像液が導かれ、仕切板１３を越え、７０Ｌ槽、１８０Ｌ槽の順に流れるカスケード構造になっている。現像液は常に自動滴定装置で濃度管理されており、設定下限値で現像液原液であるモノエタノールアミンが注入され、設定値濃度（０．２重量％のモノエタノールアミン水溶液）に調整される。５０Ｌ槽からは無機粉末回収部１０へもいくラインが引かれており、無機粉末回収部１０へいった後、１８０Ｌ槽に戻される。１８０Ｌ槽では現像液を撹拌しながら、ヒーターによる調温を行い、ここからポンプで吸い上げられ、シャワー管に導かれ、再度現像物へ噴射される。
【００５４】
無機粉末回収部１０は、デカンタ方式の遠心分離装置とフィルター径０．５μｍのフィルターを直列につながれている。液の流れとしてはポンプでタンク部５０Ｌから液を導入し、清澄された現像液８をフィルターに通した後、１８０Ｌ槽に液が戻される。遠心分離装置は図２に記載のような分離板９を有したデカンタ方式の装置である。主な構成材質はＳＵＳ３０４であるが、摩耗の激しいスクリューコンベアー３先端にはＷＣチップを貼り付けた耐摩耗処理を施してある。
【００５５】
この現像装置を用いて、現像を行い、ストライプ状の銀電極を焼成前厚み８μｍで形成した。現像により基板１枚あたり１２０ｇの無機粉末（ガラス粉末と銀粉末）が現像液に混入する。これを２００枚現像し、無機粉末を回収した。水分を除去した後の無機粉末は２３ｋｇであった。
【００５６】
続いて、エアーモーター防爆攪拌機（株式会社中央理化製）を取り付けた２００Ｌのポリエチレン製容器に回収した無機粉末２３ｋｇと酢酸ブチル１２０Ｌを入れ、４００ｒｐｍで５時間撹拌した。撹拌を停止した後、そのまま室温で１８時間静置した。上澄み液を電動ポンプを用いて除去した後、精製水１２０Ｌを入れ、４００ｒｐｍで５時間撹拌した。撹拌を停止した後、そのまま室温で１８時間静置した。この精製水による撹拌、静置、上澄み液除去操作を５回繰り返した。
【００５７】
５回目の上澄み除去操作を行った後、容器の中の無機粉末をホーローバットに移し、３５０℃の通風オーブン（光洋リンドバーグ（株）製）中で４８時間乾燥させた。乾燥後、固まりになっている部分をへらで押しつぶし、粉末状にした後、上から１６、５０、１００、２００、４４０メッシュのふるいをセットしたふるい振とう機（株式会社タナカテック製）を用いて分級処理を行った。処理条件は、振とう数２５０ｒｐｍ、ハンマー打数１２５ｔｐｍで行った。
【００５８】
回収後、処理した無機粉末を用いて感光性銀ペーストを作製した。回収／処理した無機粉末７７％、メチルメタクリレート／メタクリル酸共重合体（重量組成比６０／４０、重量平均分子量３２０００）６％、ジペンタエリスリトールヘキサアクリレート３％、ベンゾフェノン１％、有機溶剤（ジエチレングリコールモノブチルエーテルアセテート）１３％を計量後、混合し、３本ローラーで混練して感光性銀ペーストを得た。この時、混練状態は、未使用の無機粉末を使用した状態と同じで問題は見られなかった。得られた感光性銀ペーストの粘度をブルックフィールド型の粘度計（ブルックフィールド社製、モデルＤＶ−１）を用いて測定した。ずり速度１．２ｓ-1の粘度は４１Ｐａ・ｓ（２５℃）であった。
【００５９】
次に、感光性隔壁ペーストを作製した。ガラス粉末としては、酸化リチウム１０重量％、酸化珪素２５重量％、酸化硼素３０重量％、酸化亜鉛１５重量％、酸化アルミニウム５重量％、酸化カルシウム１５重量％からなる平均粒子径２μｍのものを用いた。感光性成分を含む有機成分としては、カルボキシル基を含有するアクリルポリマー（”サイクロマー”Ｐ（ＡＣＡ２５０、ダイセル化学工業社製））３０重量％、ジペンタエリスリトールヘキサアクリレート３０重量％、光重合開始剤であるベンゾフェノン１０重量％、プロピレングリコールモノメチルエーテルアセテート３０重量％からなるものを用いた。感光性隔壁ペーストは、これらのガラス粉末と感光性成分を含む有機成分をそれぞれ７０：３０の重量比率で混合した後に、３本ローラーで混練して作製した。
【００６０】
得られた感光性隔壁ペーストを５０インチ基板にダイコーター（東レ（株）製）を用いて塗布し、ＩＲ乾燥機で乾燥した後、ストライプパターンが形成されたマスクを介して露光した。露光後、感光性銀ペーストと同仕様の現像装置を用いて現像を行い、ストライプ状の隔壁を焼成前厚み２００μｍで形成した。現像により基板１枚あたり３００ｇのガラス粉末が現像液に混入する。これを１００枚現像し、ガラス粉末を回収した。水分を除去した後のガラス粉末は２９ｋｇであった。
【００６１】
回収後、感光性銀ペーストの場合と同一条件で同様の操作（洗浄、乾燥、分級）を行った後、回収後、処理したガラス粉末を用いて感光性隔壁ペーストを作製した。回収／処理したガラス粉末と感光性成分を含む有機成分をそれぞれ７０：３０の重量比率で混合した後に、３本ローラーで混練して感光性隔壁ペーストを作製した。この時、混練状態は、未使用の無機粉末を使用した状態と同じで問題は見られなかった。得られた感光性隔壁ペーストの粘度をブルックフィールド型の粘度計（ブルックフィールド社製、モデルＤＶ−１）を用いて測定した。ずり速度１．２ｓ-1の粘度は３０Ｐａ・ｓ（２５℃）であった。
【００６２】
次に、５０インチのガラス基板（ＰＤ−２００；旭硝子（株）製）を使用してＡＣ（交流）型プラズマディスプレイパネルの背面板を形成した。
【００６３】
基板上に、書き込み電極として、回収・処理した無機粉末を用いた感光性銀ペーストを用いてフォトリソグラフィー法により、ピッチ１４０μｍ、線幅６０μｍ、焼成後厚み４μｍのストライプ状電極を形成した。この時のパターン形成性に問題は見られなかった。この基板に誘電体ペーストを塗布した後、５５０℃で焼成して、厚み１０μｍの誘電体層を形成した。
【００６４】
さらに、誘電体層上に回収／処理したガラス粉末を用いた感光性隔壁ペーストを用いてフォトリソグラフィー法により、パターン形成後、５７０℃で１５分間焼成し、ピッチ１４０μｍ、線幅２０μｍ、高さ１００μｍのストライプ状の隔壁パターンを形成した。この時のパターン形成性に問題は見られなかった。また、隔壁の表面粗さ（Ｒａ）は０．８μｍであった。
【００６５】
このようにして形成された隔壁に各色蛍光体ペーストをスクリーン印刷法を用いて塗布焼成（５００℃、３０分）して隔壁の側面および底部に蛍光体層を形成した。
【００６６】
次に、前面板を以下の工程によって作製した。まず、背面板と同じガラス基板上に、ＩＴＯをスパッタ法で形成後、レジスト塗布し、露光・現像処理、エッチング処理によって厚み０．１μｍ、線幅２００μｍの透明電極を形成した。また、黒色銀粉末からなる感光性銀ペーストを用いてフォトリソグラフィー法により、焼成後厚み１０μｍのバス電極を形成した。電極はピッチ１４０μｍ、線幅６０μｍのものを作製した。
【００６７】
さらに、電極形成した前面板上に透明誘電体ペーストを２０μｍ塗布し、４３０℃で２０分間保持して焼き付けた。次に形成した透明電極、黒色電極、誘電体層を一様に被覆するように電子ビーム蒸着機を用いて、厚みは０．５μｍのＭｇＯ膜を形成して前面板を完成させた。
【００６８】
得られた前面ガラス基板を、前記の背面ガラス基板と貼り合わせ封着した後、放電用ガスを封入し、駆動回路を接合してプラズマディスプレイ（ＰＤＰ）を作製した。このパネルに電圧を印加して表示を観察したところ、表示状態は良好であった。また、基板５００枚投入し、ＰＤＰの作製の収率は８９％であった。１１％の不良率は、主に感光性ペースト中の異物、凝集物を起因とするものであった。
【００６９】
実施例２
現像液から回収した後の洗浄液に４−ヒドロキシ−４−メチル−２−ペンタノンを用いた他は実施例１と同様に行った。回収／処理した無機粉末を用いて、感光性銀ペーストと感光性隔壁ペーストを作製した時の混練状態に問題は見られなかった。得られた感光性銀ペーストと感光性隔壁ペーストの粘度をブルックフィールド型の粘度計（ブルックフィールド社製、モデルＤＶ−１）を用いて測定したところ、粘度はそれぞれ、４０、３１Ｐａ・ｓ（２５℃、ずり速度１．２ｓ-1）であった。
【００７０】
次に、この感光性銀ペーストと感光性隔壁ペーストを用いてＰＤＰを作製した。背面板の電極および隔壁のパターン形成性に問題は見られなかった。パネルに電圧を印加して表示を観察したところ、表示状態は良好であった。また、基板５００枚投入し、ＰＤＰの作製の収率は９０％であった。１０％の不良率は、主に感光性ペースト中の異物、凝集物を起因とするものであった。
【００７１】
実施例３
現像液から回収した後の洗浄液に０．２８Ｎの塩酸を用いた他は実施例１と同様に行った。回収／処理した無機粉末を用いて、感光性銀ペーストと感光性隔壁ペーストを作製した時の混練状態に問題は見られなかった。得られた感光性銀ペーストと感光性隔壁ペーストの粘度をブルックフィールド型の粘度計（ブルックフィールド社製、モデルＤＶ−１）を用いて測定したところ、粘度はそれぞれ、３９、３１Ｐａ・ｓ（２５℃、ずり速度１．２ｓ-1）であった。
【００７２】
次に、この感光性銀ペーストと感光性隔壁ペーストを用いてＰＤＰを作製した。背面板の電極および隔壁のパターン形成性に問題は見られなかった。パネルに電圧を印加して表示を観察したところ、表示状態は良好であった。また、基板５００枚投入し、ＰＤＰの作製の収率は８９％であった。１１％の不良率は、主に感光性ペースト中の異物、凝集物を起因とするものであった。
【００７３】
実施例４
現像液から回収し、洗浄後の乾燥温度を２００℃とした他は実施例１と同様に行った。回収／処理した無機粉末を用いて、感光性銀ペーストと感光性隔壁ペーストを作製した時の混練状態に問題は見られなかった。得られた感光性銀ペーストと感光性隔壁ペーストの粘度をブルックフィールド型の粘度計（ブルックフィールド社製、モデルＤＶ−１）を用いて測定したところ、粘度はそれぞれ、６３、４４Ｐａ・ｓ（２５℃、ずり速度１．２ｓ-1）であり、少し高くなっていた。
【００７４】
次に、この感光性銀ペーストと感光性隔壁ペーストを用いてＰＤＰを作製した。背面板の電極および隔壁のパターン形成性に問題は見られなかったが、少し塗布むらが見られる箇所があった。パネルに電圧を印加して表示を観察したところ、表示状態は良好であった。また、基板５００枚投入し、ＰＤＰの作製の収率は８３％であった。１７％の不良率は、主に感光性ペースト中の異物、凝集物および塗布むらを起因とするものであった。
【００７５】
実施例５
現像液から回収し、乾燥後のふるい処理を行わなかった他は実施例１と同様に行った。回収／処理した無機粉末を用いて、感光性銀ペーストと感光性隔壁ペーストを作製したところ、粉末の凝集物が多く、分散時間が長くなった。得られた感光性銀ペーストと感光性隔壁ペーストの粘度をブルックフィールド型の粘度計（ブルックフィールド社製、モデルＤＶ−１）を用いて測定したところ、粘度はそれぞれ、４２、３４Ｐａ・ｓ（２５℃、ずり速度１．２ｓ-1）であった。
【００７６】
次に、この感光性銀ペーストと感光性隔壁ペーストを用いてＰＤＰを作製した。背面板の電極および隔壁のパターン形成性に問題は見られなかったが、隔壁の表面粗さが少し大きくなった（Ｒａ＝１．７μｍ）。パネルに電圧を印加して表示を観察したところ、表示状態は良好であった。また、基板５００枚投入し、ＰＤＰの作製の収率は８１％であった。１９％の不良率の原因は、主に感光性ペースト中の異物、凝集物および隔壁の表面粗さに起因する前面ガラス基板と背面ガラス基板の貼り合わせ封着時の隔壁の欠けであった。
【００７７】
実施例６
現像液から回収／処理した粉末と未使用の粉末をそれぞれ７０：３０の重量比率で混合しペーストを作製した他は実施例１と同様に行った。ペーストを作製した時の混練状態に問題は見られなかった。得られた感光性銀ペーストと感光性隔壁ペーストの粘度をブルックフィールド型の粘度計（ブルックフィールド社製、モデルＤＶ−１）を用いて測定したところ、粘度はそれぞれ、４０、３１Ｐａ・ｓ（２５℃、ずり速度１．２ｓ-1）であった。
【００７８】
次に、この感光性銀ペーストと感光性隔壁ペーストを用いてＰＤＰを作製した。背面板の電極および隔壁のパターン形成性に問題は見られなかった。パネルに電圧を印加して表示を観察したところ、表示状態は良好であった。また、基板５００枚投入し、ＰＤＰの作製の収率は９１％であった。９％の不良率の原因は、主に感光性ペースト中の異物、凝集物を起因とするものであった。
【００７９】
実施例７
現像液から回収／処理した粉末と未使用の粉末をそれぞれ５０：５０の重量比率で混合しペーストを作製した他は実施例１と同様に行った。ペーストを作製した時の混練状態に問題は見られなかった。得られた感光性銀ペーストと感光性隔壁ペーストの粘度をブルックフィールド型の粘度計（ブルックフィールド社製、モデルＤＶ−１）を用いて測定したところ、粘度はそれぞれ、３９、３０Ｐａ・ｓ（２５℃、ずり速度１．２ｓ-1）であった。
【００８０】
次に、この感光性銀ペーストと感光性隔壁ペーストを用いてＰＤＰを作製した。背面板の電極および隔壁のパターン形成性に問題は見られなかった。パネルに電圧を印加して表示を観察したところ、表示状態は良好であった。また、基板５００枚投入し、ＰＤＰの作製の収率は９１％であった。９％の不良率の原因は、主に感光性ペースト中の異物、凝集物を起因とするものであった。
【００８１】
実施例８
現像液から回収／処理した粉末と未使用の粉末をそれぞれ２０：８０の重量比率で混合しペーストを作製した他は実施例１と同様に行った。ペーストを作製した時の混練状態に問題は見られなかった。得られた感光性銀ペーストと感光性隔壁ペーストの粘度をブルックフィールド型の粘度計（ブルックフィールド社製、モデルＤＶ−１）を用いて測定したところ、粘度はそれぞれ、４０、３０Ｐａ・ｓ（２５℃、ずり速度１．２ｓ-1）であった。
【００８２】
次に、この感光性銀ペーストと感光性隔壁ペーストを用いてＰＤＰを作製した。背面板の電極および隔壁のパターン形成性に問題は見られなかった。パネルに電圧を印加して表示を観察したところ、表示状態は良好であった。また、基板５００枚投入し、ＰＤＰの作製の収率は９３％であった。７％の不良率の原因は、主に感光性ペースト中の異物、凝集物を起因とするものであった。
【００８３】
実施例９
現像液から回収／処理した粉末と未使用の粉末をそれぞれ５：９５の重量比率で混合しペーストを作製した他は実施例１と同様に行った。ペーストを作製した時の混練状態に問題は見られなかった。得られた感光性銀ペーストと感光性隔壁ペーストの粘度をブルックフィールド型の粘度計（ブルックフィールド社製、モデルＤＶ−１）を用いて測定したところ、粘度はそれぞれ、３９、３０Ｐａ・ｓ（２５℃、ずり速度１．２ｓ-1）であった。
【００８４】
次に、この感光性銀ペーストと感光性隔壁ペーストを用いてＰＤＰを作製した。背面板の電極および隔壁のパターン形成性に問題は見られなかった。パネルに電圧を印加して表示を観察したところ、表示状態は良好であった。また、基板５００枚投入し、ＰＤＰの作製の収率は９６％であった。４％の不良率の原因は、主に感光性ペースト中の異物、凝集物を起因とするものであった。
【００８５】
比較例１
粉末を回収せず、未使用の粉末を用いてペーストを作製した他は実施例１と同様に行った。ペーストを作製した時の混練状態に問題は見られなかった。得られた感光性銀ペーストと感光性隔壁ペーストの粘度をブルックフィールド型の粘度計（ブルックフィールド社製、モデルＤＶ−１）を用いて測定したところ、粘度はそれぞれ、４０、３０Ｐａ・ｓ（２５℃、ずり速度１．２ｓ-1）であった。
【００８６】
次に、この感光性銀ペーストと感光性隔壁ペーストを用いてＰＤＰを作製した。背面板の電極および隔壁のパターン形成性に問題は見られなかった。パネルに電圧を印加して表示を観察したところ、表示状態は良好であった。また、基板５００枚投入し、ＰＤＰの作製の収率は９６％であった。４％の不良率の原因は、主に感光性ペースト中の異物、凝集物を起因とするものであった。
【００８７】
比較例２
現像液から回収した粉末を処理を行わない他は実施例１と同様に行った。ペーストを作製した時の混練状態は不良で、長い分散時間が必要であった。得られた感光性銀ペーストと感光性隔壁ペーストの粘度をブルックフィールド型の粘度計（ブルックフィールド社製、モデルＤＶ−１）を用いて測定したところ、粘度はそれぞれ、１０５、７２Ｐａ・ｓ（２５℃、ずり速度１．２ｓ-1）であった。
【００８８】
次に、この感光性銀ペーストと感光性隔壁ペーストを用いて背面板の電極および隔壁のパターン形成を試みたが、良好なパターンができず、ＰＤＰが作製できなかった。
【図面の簡単な説明】
【００８９】
【図１】本発明に用いた遠心分離装置の一例を示す簡単な断面図である。
【図２】本発明に用いた遠心分離装置の一例を示す簡単な概略図である。
【図３】本発明に用いたタンク部の一例を示す簡単な概略図である。
【図４】本発明に用いたタンク部の一例を示す簡単な概略図である。
【符号の説明】
【００９０】
１：ボウル部
２：無機粉末
３：スクリューコンベアー
４：モーター
５：減速機
６：フィードパイプ
７：遠心分離機で分離した現像液
８：現像液
９：分離板
１０：無機粉末回収部
１１：現像部
１２：タンク部
１３：仕切板
１４：液の流れ
【図１】
2005148592.tif 000002
【図２】
2005148592.tif 000003
【図３】
2005148592.tif 000004
【図４】
2005148592.tif 000005